(57)【要約】  比較的高いスチレン又はモノアルケニルアレーン含有量と、各ブロック内のスチレン又はモノアルケニルアレーンとを有する、水素添加スチレンブロックコポリマーを含む、ハロゲン不含難燃熱可塑性エラストマー組成物。驚くべきことに、本組成物は、可塑軟化剤を少量含有するか、又は不含である。本組成物は、リン含有液体成分及び二次固体成分を含む非ハロゲン系難燃剤のブレンドを含む。本組成物は、押出又は成形に好適であり、薄膜又はワイヤ及びケーブル用途に有用である。【選択図】図１
2017518420.tif 000002
【特許請求の範囲】
【請求項１】
難燃熱可塑性エラストマー組成物であって、
Ａ．少なくとも３８重量％のスチレン含有量を有する水素添加スチレンブロックコポリマーであって、前記スチレンブロックコポリマーは、スチレンが各ブロック内に存在する、少なくとも３つのブロックを含み、前記スチレンブロックコポリマーの各末端ブロックは５０重量％超のスチレンを含む、水素添加スチレンブロックコポリマーと、
Ｂ．リン含有液体であり、前記組成物の総重量に基づき約５〜約３５重量％の量で存在する、第１の非ハロゲン系難燃剤と、
Ｃ．固体であり、前記組成物の総重量に基づき１０重量％超の量で存在する、第２の非ハロゲン系難燃剤と、
Ｄ．前記組成物の総重量に基づき約５〜約６５重量％の量の第２のポリマーと、を含む、難燃熱可塑性エラストマー組成物。
【請求項２】
前記スチレンブロックコポリマーが、共役ジエンとモノアルケニルアレーンとを有する少なくとも１つの制御分布又はランダム分布コポリマーブロックを含む、請求項１に記載の組成物。
【請求項３】
前記組成物が、１０重量％以下の軟化剤を含む、請求項１に記載の組成物。
【請求項４】
前記組成物が、前記軟化剤を不含である、請求項３に記載の組成物。
【請求項５】
前記リン含有難燃剤が、リン酸エステルである、請求項１に記載の組成物。
【請求項６】
前記第２の非ハロゲン系固体難燃剤が、リン含有難燃剤、窒素含有難燃剤、金属水酸化物、金属水和物、膨張性黒鉛、及び有機層状ケイ酸塩のうちの１つ以上であり、前記第２の非ハロゲン系固体難燃剤が、前記組成物の総重量に基づき約１５〜約６２重量％の量で存在する、請求項５に記載の組成物。
【請求項７】
前記第２のポリマーが、ポリオレフィン、ポリフェニレンオキサイド、熱可塑性ポリウレタン、ポリエステル、アクリロニトリル−ブタジエン−スチレン、ポリスチレン、アクリロニトリルエチレンスチレン（ＡＥＳ）、及びスチレンアクリロニトリルコポリマー（ＳＡＮ）のうちの１つ以上を含み、前記第２のポリマーが、前記組成物の総重量に基づき約１０〜約４０重量％の量で存在する、請求項６に記載の組成物。
【請求項８】
前記スチレンブロックコポリマーが、前記組成物の総重量に基づき約５〜約５０重量％の量で存在する、請求項５に記載の組成物。
【請求項９】
前記組成物が、エチレンビニルアセテート、マレイン化ポリオレフィン、マレイン化スチレンブロックコポリマー、マレイン化ＥＰＤＭ、アクリルポリマー、及び無水マレイン酸／オレフィンコポリマーのうちの１つ以上を含む極性ポリマーを更に含み、前記極性ポリマーが、前記組成物の総重量に基づき約１〜約１０重量％の量で存在する、請求項５に記載の組成物。
【請求項１０】
前記組成物が、ナノクレイ、有機変性粘土、滑石、及び雲母のうちの１つ以上を含む板状充填材を前記組成物の総重量に基づき０．５〜５重量％の量で更に含む、請求項６に記載の組成物。
【請求項１１】
前記組成物が、抗酸化剤、分散剤、充填材、増量剤、潤滑剤、顔料及び染料、安定剤、ステアリン酸、ＵＶ吸収剤、並びにレオロジー改質剤のうちの１つ以上を更に含む、請求項５に記載の組成物。
【請求項１２】
前記組成物が、１／１６インチ（１．５８７５ｍｍ）の厚さでのＶ０評点でＵＬ９４ＶＢ燃焼試験に合格する、請求項１に記載の組成物。
【請求項１３】
前記組成物が、ハロゲン不含である、請求項１に記載の組成物。
【請求項１４】
請求項１に記載の組成物を含む押出又は成形物品。
【請求項１５】
前記スチレンブロックコポリマーが、三元ブロックコポリマーであり、中間ブロック内の前記スチレンが、ランダムに配置されているか、又は制御分布を有する、請求項１に記載の組成物。
【請求項１６】
請求項１に記載の組成物を含むワイヤ又はケーブルジャケット。
【発明の詳細な説明】
【技術分野】
【０００１】
本発明は、比較的高いスチレン又はモノアルケニルアレーン含有量と、各ブロック内のスチレン又はモノアルケニルアレーンとを有する、水素添加スチレンブロックコポリマーを含む、ハロゲン不含難燃熱可塑性エラストマー組成物に関する。驚くべきことに、本組成物は、可塑軟化剤を少量含有するか、又は不含である。本組成物は、リン含有液体成分及び二次固体成分を含む非ハロゲン系難燃剤のブレンドを含む。本組成物は、押出又は成形に好適であり、薄膜又はワイヤ及びケーブル用途に有用である。
【背景技術】
【０００２】
望ましい難燃性能を呈するワイヤ及びケーブルの被覆、外装、ジャケット、並びに薄膜は、当業界で求められている。顧客はしばしば、Ｕｎｄｅｒｗｒｉｔｅｒｓ’Ｌａｂｏｒａｔｏｒｙ（ＵＬ）９４ＶＢ試験等の最低限の基準（指定の厚さでのＶ０評点）を満たす組成物を必要とするか、又は要求する。加えて、薄膜又はワイヤ及びケーブルの製造業者は、一部の用途には押出可能な組成物を必要とする。スチレンブロックコポリマーをベースとするほとんどの熱可塑性エラストマー（ＴＰＥ）組成物は、可塑軟化剤として鉱油の使用を必要とする。可塑軟化剤がなければ、ＴＰＥ組成物を含有する難燃剤は、加工し、押し出すことが困難になり得る。しかしながら、軟化剤の使用は、このような組成物の難燃性能を著しく低減し得る。
【０００３】
米国特許出願公開第２０１３／００６５０５１号Ａ１は、スチレンブロックコポリマー、１７０℃以下の融解温度を有するリンベースの低融点難燃剤、並びにリン及び窒素含有の発泡型固体難燃剤のブレンドを含む、ハロゲン不含難燃熱可塑性組成物に関する。発泡型固体難燃剤のブレンドは、他の難燃パッケージを含む組成物と比較して組成物の難燃特性を相乗的に高めると報告されている少なくとも２つのリン及び窒素含有リン酸塩を含む。
【０００４】
米国特許出願公開第２０１２／０２６１１６３号Ａ１は、ポリプロピレンと１つ以上の熱可塑性エラストマーとをベースとし、ピペラジン成分を含む窒素ベース及び／又はリンベースの発泡型有機難燃剤を有する、ハロゲン不含難燃熱可塑性樹脂組成物を開示している。同組成物は、容易に加工されて、高い難燃性、良好な可撓性、高い耐湿電気特性、及び優れた熱変形特性のバランスを呈すると報告されているワイヤ及びケーブルの外装を作製し、また同組成物は、ＶＷ−Ｉ難燃試験、１５０℃でのＵＳ１５８１熱変形試験、及び耐湿電気試験に合格すると報告されており、良好な引張特性及び可撓性特性も呈する。同組成物から作製されたワイヤ及びケーブルの外装も開示されている。
【０００５】
上記を考慮して、本発明の１つの問題は、ハロゲン不含であり、優れた可撓性及び難燃性能を呈する、押出可能な熱可塑性エラストマー組成物を提供することであった。本発明の更に別の問題は、鉱油系軟化剤を少量含有するか、又は不含であるにもかかわらず、依然として容易に加工可能かつ押出可能である熱可塑性エラストマーを提供することであった。
【０００６】
本発明の別の問題は、スチレンブロックコポリマーベースのハロゲン不含難燃熱可塑性エラストマーを加工可能とするために典型的に利用される鉱油が、難燃性能を著しく低減し得ることであった。単に鉱油を液体難燃剤で置き換えると、加工された、例えば成形又は押出された組成物から液体難燃剤を浸出させ、表面を粘着性にしてしまう場合がある。スチレン含有量の比較的低いスチレンブロックコポリマーの使用は、軟化剤不含の組成物の使用を可能にするが、熱可塑性エラストマーの可撓性及び物理的強度は、乏しくなり得る。
【発明の概要】
【０００７】
記載された問題及び他の問題は、ハロゲン不含難燃組成物を提供する本発明によって解決され、スチレン又はモノアルケニルアレーンが各ブロックに存在する、少なくとも３つのブロックを含む、水素添加又は飽和スチレンブロックコポリマーを含めること（好ましくは末端ブロックのモノマーの大多数及び１つ以上の中間ブロック内のモノマーの半数以下）、並びにリン含有液体難燃剤を含めることが、鉱油又は植物油等の軟化剤をほとんど、又は全く使用しないことを可能にする。にもかかわらず、驚くべきことに、組成物は、容易に加工可能であり、例えばワイヤ及びケーブルの被覆、ジャケット、外装、薄膜へ押し出すことができる。スチレンブロックコポリマーは、比較的高いスチレン含有量又はモノアルケニルアレーンを有し、中間ブロック（複数可）に存在するスチレン又はモノアルケニルアレーンは、ランダムに、又は制御分布において、配置され得る。
【０００８】
本発明の更に別の目的は、約３８重量％超の比較的高いスチレン又はモノアルケニルアレーン含有量を有するスチレンブロックコポリマーを含む難燃組成物であって、スチレン又はモノアルケニルアレーンモノマーがブロックコポリマーの中間ブロック及び末端ブロック内に位置付けられている難燃組成物を提供することである。
【０００９】
本発明の更なる目的は、ハロゲン不含の液体難燃剤と固体難燃剤との共力組成物を含む難燃組成物であって、液体難燃剤がリン含有添加剤、好ましくはリン酸エステルである難燃組成物を提供することである。液体難燃剤は、典型的に有極性であり、一般に、典型的なスチレンブロックコポリマーと相溶性ではない。驚くべきことに、固体難燃剤と、高いスチレン含有量を有し、エラストマー又は軟質ブロック内にもスチレンを有するスチレンブロックコポリマーとの組み合わせは、液体難燃剤含有組成物を比較的非常に安定で、容易に加工可能にする。
【００１０】
本発明の更なる目的は、１つ以上の異なる厚さにおいて、とりわけ比較的薄い厚さにおいて、Ｖ−０の評点でＵＬ９４ＶＢ試験に合格する難燃組成物を提供することである。
【００１１】
本発明の更なる目的は、平滑面を有する製品へ押し出すことができる、低溶融粘度のハロゲン不含難燃熱可塑性エラストマー組成物を提供することである。
【００１２】
本発明の一態様では、少なくとも３８重量％のスチレン含有量を有する水素添加スチレンブロックコポリマーを含む難燃熱可塑性エラストマー組成物が開示され、スチレンブロックコポリマーは、スチレンが各ブロック内に存在する少なくとも３つの異なるブロックを含み、スチレンブロックコポリマーの各末端ブロックは、５０重量％超のスチレンと、リン含有液体であり、組成物の総重量に基づき約５〜約３５重量％の量で存在する第１の非ハロゲン系難燃剤と、組成物の総重量に基づき約５〜約６５重量％の量の第２のポリマーと、を含む。
【００１３】
本明細書で使用されるとき、「液体」及び「固体」という用語は、２３℃の室温における成分を指す。「水素添加」及び「飽和」という用語は、共役ジエンの二重結合のうち少なくとも８０％、９０％、若しくは９５％、又は実質的に全てが還元されたスチレンブロックコポリマーを指す。「ハロゲン不含」及び似通った用語は、本発明の組成物がハロゲン含有量を有しない、又は実質的に有しないこと、すなわち、イオンクロマトグラフィー（ＩＣ）又は類似の分析方法によって測定される場合に２０００ｍｇ／ｋｇ未満のハロゲンを含有することを意味する。この量未満のハロゲン含有量は、ワイヤ又はケーブルの被覆としての組成物の有効性にとって有意ではないとみなされる。「芳香族ビニル」、「スチレン」、及び「モノアルケニルアレーン」という用語は、スチレン並びにその類似体及び相同体（ｏ−メチルスチレン、ｐ−メチルスチレン、ｐ−ｔｅｒｔ−ブチルスチレン、１，３−ジメチルスチレン、α−メチルスチレンを含む）、並びに他の環アルキル化スチレン（特に環メチル化スチレン）、並びに他のモノアルケニル多環芳香族化合物（ビニルナフタレン、ビニルアントラセン等）等の、ベンゼン系列のものを含む。
【図面の簡単な説明】
【００１４】
本発明は、発明を実施するための形態を図面とともに読むことによって、よりよく理解され、他の特長及び利点が、明らかになるであろう。
【００１５】
【図１】コアが本発明の組成物を含む押出被覆を上に有するワイヤ又はケーブルの断面図を示す。
【図２】成形コンポーネント、すなわち本発明の組成物を含む歪み除去装置の斜視図である。
【発明を実施するための形態】
【００１６】
本発明の熱可塑性エラストマー組成物は、スチレン又はモノアルケニルアレーンが各ブロックに存在する、少なくとも３つのブロックの水素添加スチレンブロックコポリマーを含み、スチレン又はモノアルケニルアレーンを含有する１つ以上の中間ブロックは、ランダムに配置されるか、又は比較的硬質なブロックに隣接する末端領域を含む制御分布コポリマーブロックを有し得、制御分布ブロックは、比較的硬質なブロックに隣接する共役ジエンが豊富であり、比較的硬質なブロックに隣接しない１つ以上の領域は、モノアルケニルアレーン単位と少なくとも２つの非ハロゲン系難燃剤が豊富であり、難燃剤成分のうちの１つは、リン含有液体、好ましくはリン酸エステルであり、第２のものは、固体成分である。驚くべきことに、本発明の組成物は、鉱油又は植物油等の軟化剤を少量含み、にもかかわらず所望の表面平滑度で押出可能かつ成形可能である。本組成物は、ワイヤ、ケーブル、成形、及び薄膜用途に好適である。
【００１７】
各ブロック内にスチレン又はモノアルケニルアレーンを含むスチレンブロックコポリマー
【００１８】
本発明の組成物は、各ブロック内にスチレンが存在する１つ以上の水素添加スチレンブロックコポリマーを含む。好ましい実施形態では、スチレンブロックコポリマーは、（Ａ）芳香族ビニル又はモノアルケニルアレーンの繰り返し単位及び少なくとも１つの比較的軟質のポリマーブロックを含み、（Ｂ）ジエン又はオレフィンモノマー及びスチレンモノマーから独立して誘導された、同じ又は異なる２つ以上の繰り返し単位を含有する、比較的硬質なブロックを有する。スチレンブロックコポリマーは、例えば、三元ブロックコポリマー（Ａ−Ｂ−Ａ）、若しくは四元ブロック、又はより高い多元ブロックのコポリマーであり得る。好ましい実施形態では、スチレンブロックコポリマーは、２つの硬質ブロックを有する三元ブロックコポリマー（Ａ−Ｂ−Ａ）である。
【００１９】
本出願に記載される任意の種類のスチレンブロックコポリマー（ＳＢＣ）の数平均分子量及び分布は、ゲル透過クロマトグラフィー（ＧＰＣ）によって測定される。ＳＢＣは、ＴＨＦ等の好適な溶媒内に溶解され（典型的に０．００１〜０．０１０重量％）、適切な量がＧＰＣ装置内に注入される。１つの好適なＧＰＣ装置が、Ｗａｔｅｒｓ  ｏｆ  Ｍｉｌｆｏｒｄ（マサチューセッツ州）からＷａｔｅｒｓ  Ｂｒｅｅｚｅ  Ｄｕａｌ  Ｐｕｍｐ  ＬＣとして入手可能である。ＧＰＣ分析は、適切な溶出速度（１〜１０ｍＬ／分）で行われる。分子量分布は、ＵＶ検出器及び屈折率検出器からの信号によって特性付けられ、数平均分子量は、ピーク分子量が５００〜１，０００，０００の一連の狭い分子量分布を有するポリスチレンから生成された較正曲線を基準として使用して計算される。
【００２０】
各硬質ポリマーブロック（Ａ）は、２つ以上の同じ又は異なる芳香族ビニルの繰り返し単位を有し得る。例えば、ブロックコポリマーは、各硬質ブロックの繰り返し単位の大多数が芳香族ビニルの繰り返し単位である限り、スチレン／α−メチルスチレンのコポリマーブロック、又はスチレン／ブタジエンのランダム型若しくはテーパー型のコポリマーブロックである（Ａ）ブロックを含み得る。一実施形態では、（Ａ）ブロックは、芳香族ビニル化合物ホモポリマーブロックであってもよい。好ましい芳香族ビニル化合物は、スチレン及びα−メチルスチレン等のモノビニル単環芳香族であり、スチレンが最も好ましい。硬質ポリマーブロック（Ａ）内に３つ以上の異なる繰り返し単位が存在する場合、繰り返し単位は、ランダム型の形態、ブロック型の形態、及びテーパー型の形態等の、任意の形態で組み合わせることができる。
【００２１】
任意追加的に、硬質ポリマーブロック（Ａ）は、芳香族ビニル化合物から誘導された構造的単位に加えて、他の共重合性モノマーから誘導された少量の構造的単位を含んでもよい。他の共重合性モノマーから誘導された構造的単位の比率は、望ましくは硬質ポリマーブロック（Ａ）の総重量に基づき３０重量％以下、好ましくは１０重量％以下である。他の共重合性モノマーの例としては、１−ブテン、ペンテン、ヘキセン、ブタジエン若しくはイソプレン等の共役ジエン、メチルビニルエーテル、及び他のモノマーが挙げられるが、これらには限定されない。
【００２２】
スチレンブロックコポリマーの軟質ポリマーブロック（Ｂ）は、スチレン又はモノアルケニルアレーンモノマーに加えて、２つ以上の同じ又は異なる構造的単位を含む。軟質ポリマーブロック（Ｂ）は、一般に２〜約１２個の炭素原子を有するオレフィンモノマーから誘導され得、例えば、エチレン、プロピレン、ブチレン、イソブチレン等を含み得る。軟質ポリマーブロック（Ｂ）が３つ以上の繰り返し単位から誘導された構造的単位を有する場合、構造的単位は、ランダム型、テーパー型、ブロック型、又はそれらの任意の組み合わせ等の任意の形態で組み合わせることができる。一実施形態では、軟質ポリマーブロックは、いかなる不飽和結合も含まない。
【００２３】
本発明の更なる実施形態では、スチレンブロックコポリマーは、１つ以上のオレフィンモノマー及びジエンモノマーから独立して誘導された同じ又は異なる２つ以上の繰り返し単位を含む、少なくとも１つの軟質ポリマーブロック（Ｂ）を有し得る。ジエンモノマーが存在する場合、スチレンブロックコポリマーは、水素添加されているか、又は実質的に水素添加されていることが好ましい。共役ジエンモノマーは、好ましくは４〜約８個の炭素原子を含有し、例としては、１，３−ブタジエン（ブタジエン）、２−メチル−１，３−ブタジエン（イソプレン）、２，３−ジメチル−１，３−ブタジエン、１，３−ペンタジエン（ピペリレン）、１，３−ヘキサジエン等が挙げられるが、これらには限定されない。したがって、一実施形態では、軟質ポリマーブロック（Ｂ）は、１つ以上のスチレン又はモノアルケニルアレーンモノマー、並びに／又はオレフィンモノマー（複数可）及びジエンモノマー（複数可）のうちの１つ以上から誘導された構造を有し得る。軟質ポリマーブロック（Ｂ）が３つ以上の繰り返し単位から誘導された構造的単位を有する場合、構造的単位は、任意の形態で組み合わせることができる。
【００２４】
スチレンブロックコポリマーは、当技術分野で既知のバルク若しくは溶液又は他の技法を利用して調製され得る。
【００２５】
軟質ポリマーブロック（Ｂ）は、記載されたオレフィン及びジエンモノマー又は構造的単位のうちの１つ以上に加えて、他の共重合性モノマーから誘導された比較的少量の構造的単位を含む。他の共重合性モノマーの比率は、一般に、スチレンブロックコポリマーの軟質ポリマーブロック（Ｂ）の総重量に基づき３０重量％以下、好ましくは１０重量％以下である。
【００２６】
任意追加的に、スチレンブロックコポリマーは、フリーラジカルにより開始された反応を介して酸部分又はその誘導体をスチレンブロックコポリマー内にグラフトすることによって調製された、酸又は無水の官能化ブロックコポリマー等の官能化スチレンブロックコポリマーであってもよい。グラフトされ得る好適なモノマーの例としては、不飽和モノカルボン酸及びポリカルボン酸並びに約３〜約１０個の炭素原子を含有する無水物が挙げられる。このようなモノマーの例は、フマル酸、イタコン酸、シトラコン酸、アクリル酸、無水マレイン酸、無水イタコン酸、及び無水シトラコン酸等である。好適な官能化スチレンブロックコポリマーは、一般に、スチレンブロックコポリマーの総重量に基づき約０．１〜約１０重量パーセント、好ましくは約０．２〜約５重量パーセントのグラフトされたモノマーを含有する。グラフト反応は、溶液中で、又は当技術分野で既知のもの等のフリーラジカル開始剤の存在下でベースブロックコポリマーと酸／無水のモノマーとを溶融混練することによって、行われ得る（例えば、その全体が参照により本明細書に組み込まれる米国特許第６，６５３，４０８号を参照されたい）。
【００２７】
Ａ）ランダムスチレンブロックコポリマー
【００２８】
様々な実施形態では、オレフィンモノマー及びジエンモノマーのうちの１つ以上と共に軟質ポリマーブロック（Ｂ）内にスチレン又はモノアルケニルアレーンを含む水素添加スチレンブロックコポリマーは、ランダムな方法で形成された該ブロックを有する。軟質ポリマーブロック（Ｂ）内にランダムに分布したスチレン又はモノアルケニルアレーンを有するスチレンブロックコポリマーの非限定的な例が、米国特許第６，０３１，０５３号及び同第６，１９７，８８９号に記載されている。水素添加は、当業者に既知のように行われ得る。
【００２９】
Ｂ）制御分布コポリマーブロック含有スチレンブロックコポリマー
【００３０】
本発明で利用される水素添加制御分布ブロック含有スチレンブロックコポリマーは、少なくともスチレン又はモノアルケニルアレーンの第１のブロック、並びにジエンとスチレン又はモノアルケニルアレーンとの制御分布コポリマーの第２のブロックを有する。よって、ブロックコポリマーは、任意の二元以上のブロックコポリマーであり得る。二元ブロックコポリマー組成物コポリマーの場合、１つのブロックは、アルケニルアレーンベースのブロックであり、それと重合されるのが、ジエン及びアルケニルアレーンを含有する制御分布コポリマーの第２のブロックである。三元ブロック又はより高い多元ブロックコポリマーは、少なくとも１つのアルケニルアレーンベースのブロック並びにジエン及びアルケニルアレーンを含む少なくとも１つの制御分布コポリマーブロックを含む。好ましい一実施形態では、三元ブロック組成物は、末端ブロックとしてのアルケニルアレーンベースのブロック、並びにジエン及びアルケニルアレーンを含む制御分布コポリマーの中間ブロックを含む。三元ブロックコポリマー組成物が調製される場合、制御分布コポリマーブロックを「Ｂ」と指定し、アルケニルアレーンベースのブロックを「Ａ」と指定してもよい。Ａ−Ｂ−Ａ型の三元ブロック組成物は、逐次重合又はカップリングのいずれかによって作製され得る。一実施形態では、逐次溶液重合技法において、モノアルケニルアレーンが最初に導入されて比較的硬質な芳香族含有ブロックが生み出され、続いて制御分布ジエン及びアルケニルアレーン含有混合物の導入によって中間ブロックが形成され、続いてモノアルケニルアレーンの導入によって末端ブロックが形成される。
【００３１】
一実施形態では、制御分布コポリマーブロック含有スチレンブロックコポリマーを作製するための方法が、参照により本明細書に組み込まれる米国特許第７，１６９，８４８号に記載されている。本明細書で使用されるとき、「制御分布」は、以下の属性を有する分子構造を指すものとして定義される。すなわち、（１）共役ジエン単位が豊富な（すなわち、平均量よりも多い共役ジエン単位を有する）モノアルケニルアレーンホモポリマー（「Ａ」）ブロックに隣接する末端領域、（２）モノアルケニルアレーン単位が豊富な（すなわち、平均量よりも多いモノアルケニルアレーン単位を有する）Ａブロックに隣接しない１つ以上の領域、及び（３）比較的ブロッキー度が低い全体的構造、である。本明細書において、「が豊富な」とは、平均量よりも多い、好ましくは平均量より５％多いとして定義される。水素添加前に、ゴムブロック部分内のスチレンは、共重合され、ジエン単位（例えば、ブタジエン、イソプレン、又はそれらの混合物）が豊富な末端領域とスチレン単位が豊富な中心領域とを有する制御分布内に組み込まれる。このようなポリマーは、標準的な条件下で水素添加され、ゴム状ブロック内のジエン二重結合のうち９５％超が還元される。選択的に水素添加されたスチレンブロックコポリマーを産出するためのプロセスは、Ｂｅｎｉｎｇらに付与された米国特許第７，１６９，８４８号に記載されている。
【００３２】
スチレンのブロッキー度は、単に、全スチレン単位に対するブロッキーなスチレンの割合である。
ブロッキー度％＝１００×（ブロッキーなスチレン単位／全スチレン単位）
【００３３】
このように表現されると、ポリマー−Ｂｄ−Ｓ−（Ｓ）ｎ−Ｓ−Ｂｄ−ポリマー（ｎは０より大きい）がブロッキーなスチレンとして定義される。例えば、上記の例においてｎが８に等しい場合、ブロッキー度指数は、８０％になるであろう。ブロッキー度指数は約４０未満であることが好ましい。１０重量パーセント〜４０重量パーセントのスチレン含有量を有する一部のポリマーの場合、ブロッキー度指数は、約１０未満であることが好ましい。本発明の好ましい実施形態では、主題の制御分布コポリマーブロックは、２つのはっきり異なる種類の領域、すなわち、ブロックの末端の共役ジエンが豊富な領域と、ブロックの中間又は中心付近のモノアルケニルアレーンが豊富な領域とを有する。所望されているものは、モノアルケニルアレーン単位の比率が徐々に増加してブロックの中間又は中心付近で最大に至り、次にポリマーブロックが完全に重合化されるまで徐々に低下するような、モノアルケニルアレーン−共役ジエンの制御分布コポリマーブロックである。
【００３４】
アルケニルアレーンは、スチレン、α−メチルスチレン、パラ−メチルスチレン、ビニルトルエン、ビニルナフタレン、若しくはパラ−ブチルスチレン、又はそれらの混合物であってもよい。これらのうち、スチレンが最も好ましく、様々なメーカーから市販されており、比較的廉価である。本明細書で使用するための共役ジエンは、１，３−ブタジエン、並びにイソプレン、ピペリレン、２，３−ジメチル−１，３−ブタジエン、及び１−フェニル−１，３−ブタジエン、又はそれらの混合物等の置換ブタジエンを含む。これらのうち、１，３−ブタジエンが最も好ましい。
【００３５】
Ｂブロックの制御分布については、各Ｂブロック内のモノアルケニルアレーンの重量パーセントは、選択的に水素添加されたポリマーについては約１０重量パーセント〜約７５重量パーセント、好ましくは約２５重量パーセント〜約５０重量パーセントである。
【００３６】
望ましいほど高いＴｇ及び強度特性並びに望ましい透明度を維持しつつ顕著なエラストマー性能を確保するためには、三元ブロック及び多元ブロックポリマーのアルケニルアレーン含有量は、約２０重量％超、好ましくは約２０重量％〜約８０重量％であることが好ましい。これは、ジエン／アルケニルアレーンブロックの一部をなす残りの含有量の本質的に全てはジエンであることを意味する。様々なブロックの分子量を制御することも重要である。ＡＢの二元ブロックの場合、望ましいブロック重量は、モノアルケニルアレーンＡブロックについては３，０００〜約６０，０００、制御分布共役ジエン／モノアルケニルアレーンＢブロックについては３０，０００〜約３００，０００である。好ましい範囲は、Ａブロックについては５，０００〜４５，０００、Ｂブロックについては５０，０００〜約２５０，０００である。ＡＢＡの連続型又は（ＡＢ）２Ｘの連結型のブロックコポリマーであり得る三元ブロックについては、Ａブロックは、３，０００〜約６０，０００、好ましくは５，０００〜約４５，０００であるべきである一方、連続型ブロックのＢブロックは、約３０，０００〜約３００，０００であるべきであり、連結型ポリマーのＢブロック（２つ）は、その半分の量であるべきである。三元ブロックコポリマーの総平均分子量は約４０，０００〜約４００，０００で、ラジアルコポリマーについては約６０，０００〜約６００，０００であるべきである。四元ブロックコポリマーＡＢＡＢについては、末端Ｂブロックのブロックサイズは、約２，０００〜約４０，０００であるべきであり、他のブロックは、連続型三元ブロックコポリマーのそれと同様であってもよい。これらの分子量は、光散乱測定によって最も正確に判定され、数平均分子量として表される。
【００３７】
制御分布ブロックコポリマーは、様々な実施形態で水素添加される。１つの好ましい水素添加は、最終ブロックコポリマーのジエン部分の選択的な水素添加であり、あるいは、「Ｂ」ブロックと「Ａ」ブロックの両方が水素添加され得るか、又は単に「Ｂ」ブロックの一部分が水素添加され得るかのいずれかである。
【００３８】
水素添加は、先行技術で既知のいくつかの水素添加又は選択的水素添加プロセスのうちのいずれかを介して行われ得る。例えば、このような水素添加は、例えば、米国特許第３，５９５，９４２号、同第３，６３４，５４９号、同第３，６７０，０５４号、同第３，７００，６３３号、及びＲｅ．第２７，１４５号で教示されているもの等の方法を使用して達成されており、これらの開示は、参照により本明細書に組み込まれる。これらの方法は、芳香族性又はエチレン性不飽和を含有するポリマーに水素添加するように作用し、好適な触媒の作用に基づく。このような触媒又は触媒前駆体は、好ましくはニッケル又はコバルトなどのＶＩＩＩ族金属を含み、同金属は、アルキルアルミニウム、又は元素の周期表のＩ−Ａ族、ＩＩ−Ａ族、及びＩＩＩ−Ｂ族から選択される金属（特にリチウム、マグネシウム、若しくはアルミニウム）の水素化物等の好適な還元剤と結合する。この調製は、約２０℃〜約８０℃の温度の好適な溶媒又は希釈剤内で達成され得る。有用な他の触媒としては、チタンベースの触媒系が挙げられる。水素添加は、共役ジエンの二重結合のうち少なくとも約９０パーセントが還元され、アレーンの二重結合のうち０〜１０パーセントが還元されるような条件下で行われ得る。好ましい範囲は、共役ジエンの二重結合のうち少なくとも約９５パーセントが還元されることであり、より好ましくは共役ジエンの二重結合のうち約９８パーセントが還元される。あるいは、芳香族性不飽和も上述の１０パーセント水準を超えて還元されるようにポリマーに水素添加することが可能である。このような徹底的な水素添加は、通常高温で達成される。その場合、共役ジエンとアレーンの両方の二重結合は、９０パーセント以上還元され得る。
【００３９】
あるいは、本発明のブロックコポリマーは、いくつかの方法で官能化され得る。１つの方法は、カルボン酸基及びそれらの塩、無水物、エステル、イミド基、アミド基、並びに酸塩化物等の、１つ以上の官能基又はそれらの誘導体を有する不飽和モノマーによる処理による。ブロックコポリマー上にグラフトされる好ましいモノマーは、無水マレイン酸、マレイン酸、フマル酸、及びそれらの誘導体である。このようなブロックコポリマーを官能化することに関する更なる説明は、Ｇｅｒｇｅｎらの米国特許第４，５７８，４２９号及び米国特許第５，５０６，２９９号に見出され得る。別の方法では、選択的に水素添加された本発明のブロックコポリマーは、ケイ素又はホウ素含有化合物を米国特許第４，８８２，３８４号で教示されるようなポリマーにグラフトすることによって官能化され得る。更に別の方法では、本発明のブロックコポリマーをアルコキシ−シラン化合物と接触させてシラン変性ブロックコポリマーを形成し得る。更に別の方法では、本発明のブロックコポリマーは、少なくとも１つのエチレンオキシド分子を米国特許第４，８９８，９１４号で教示されるようなポリマーにグラフトすることによって、又はポリマーを米国特許第４，９７０，２６５号で教示されるように二酸化炭素と反応させることによって、官能化され得る。更に、本発明のブロックコポリマーは、米国特許第５，２０６，３００号及び同第５，２７６，１０１号で教示されるように金属酸化され得、ポリマーは、リチウムアルキル等のアルカリ金属アルキルと接触させられる。更に、本発明のブロックコポリマーは、スルホン基を米国特許第５，５１６，８３１号で教示されるようなポリマーにグラフトすることによって官能化され得る。この段落で言及された全ての特許は、参照により本出願に組み込まれる。
【００４０】
本発明の制御分布ブロックコポリマーは、Ｋｒａｔｏｎ  Ｐｏｌｙｍｅｒｓによって商品名Ｋｒａｔｏｎ  Ａ（登録商標）で販売されているコポリマーを含み得、Ｋｒａｔｏｎ  Ａ１５３６及びＡ１５３５が例である。
【００４１】
本発明の様々な実施形態では、スチレン又はモノアルケニルアレーンは、ランダム又は制御分布スチレンブロックコポリマーの総重量に基づき３８％超、好ましくは４５％超の量で総重量中に存在する。様々な実施形態では、ランダム又は制御分布コポリマーブロックの軟質又は（Ｂ）ブロックは、３０％重量未満、望ましくは２９重量％未満のモノアルケニルアレーン含有量を有する。
【００４２】
本発明の様々な実施形態では、ランダムブロック及び／又は制御分布ブロック含有水素添加スチレンブロックコポリマーは、組成物の総重量（１００重量％）に基づき約５〜約５０重量％、望ましくは約１０若しくは約１５〜約５０重量％、好ましくは約２０〜約３０若しくは３５重量％の量で本発明の組成物中で利用される。
【００４３】
リン含有液体難燃剤
【００４４】
本発明の組成物は、リン含有液体難燃剤を含む。驚くべきことに、リン含有液体難燃剤は、とりわけ固体難燃剤の存在下において、本発明で利用されるスチレン含有量の比較的高いスチレンブロックコポリマーとの優れた相溶性を有することが見出された。更に驚くべきことに、液体難燃剤は、組成物が軟化剤、すなわち鉱油、植物油、又は合成樹脂軟化剤を少量含有するか、全く含有しないことを可能にする。
【００４５】
好ましくは、リン含有液体難燃剤は、リン酸エステルである。リン酸エステルには、芳香族リン酸エステル及び脂肪族リン酸エステル並びにそれらのオリゴマー及びポリマーが含まれる。脂肪族リン酸エステル難燃剤の例としては、トリメチルホスフェート、トリブチルホスフェート、トリ（２−エチルヘキシル）ホスフェート、トリブトキシエチルホスフェート、モノイソデシルホスフェート、及び２−アクロイルオキシエチルアシッドホスフェートが挙げられる。芳香族リン酸エステルの例としては、トリキシレニルホスフェート、トリス（フェニルフェニル）ホスフェート、トリナフチルホスフェート、クレジルジフェニルホスフェート、キシレニルジフェニルホスフェート、２−エチルヘキシルジフェニルホスフェート、リン酸ドデシルエステルジフェニルエステル、及びジフェニ−２−メタクリロイルオキシエチルホスフェートが挙げられる。芳香族ビス（リン酸エステル）の例としては、レゾルシノールビス（ジフェニルホスフェート）、レゾルシノールビス（ジキシレニルホスフェート）、レゾルシノールビス（ジクレジルホスフェート）、ヒドロキノンビス（ジキシレニルホスフェート）、ビスフェノール−Ａビス（ジフェニルホスフェート）、及びテトラキス（２，６−ジメチルフェニル）１，３−フェニレンビスホスフェートが挙げられる。一実施形態における好ましいリン酸エステルとしては、ジスフェニル−Ａビス（ジフェニルホスフェート）、２−エチルヘキシルジフェニルホスフェート、及びレゾルシノールビス（ジフェニルホスフェート）が挙げられる。リン含有液体難燃剤は、ハロゲン原子を不含である。
【００４６】
リン含有液体難燃剤は、一般に、組成物の総重量（１００重量％）に基づき約５〜約３５重量％、望ましくは約５〜約２０重量％、好ましくは約５〜約１０重量％の量で本発明で利用される。驚くべきことに、加工される組成物から液体が浸出することなく、比較的大量の液体難燃剤が利用され得る。
【００４７】
リン含有液体難燃剤は、Ａｄｅｋａ  Ｐａｌｍａｒｏｌｅ又はＡｍｆｉｎｅ  Ｃｈｅｍｉｃａｌ  Ｃｏｒｐｏｒａｔｉｏｎ（米国）等の供給源からＦＰ−６００として、かつＩＣＬ−ＩＰからＦｙｒｏｌ  ＢＤＰとして、入手可能である。
【００４８】
非ハロゲン系固体難燃剤。
【００４９】
組成物は、少なくとも１つの非ハロゲン含有固体難燃剤も含む。固体難燃剤は、例えば、リン含有難燃剤、窒素含有難燃剤、メラミン誘導体、金属水酸化物、金属水和物、膨張性黒鉛、及び有機層状ケイ酸塩を含む。
【００５０】
様々なリン含有固体難燃剤は、リン酸塩、ピロリン酸塩、メタリン酸塩、及びポリリン酸塩を含む。窒素及びリン含有難燃剤としては、メラミンホスフェート、メラミンピロホスフェート、メラミンオルトホスフェート、モノアンモニウムホスフェート、ジアンモニウムホスフェート、アンモニウムピロホスフェート、リン酸アミド、メラミンポリホスフェート、アンモニウムポリホスフェート、ピペラジンポリホスフェート、及びポリリン酸アミドが挙げられる。
【００５１】
他のハロゲン不含固体難燃剤としては、無機難燃剤、例えばアルミニウム水和物及びマグネシウム水和物等の金属水和物、水酸化マグネシウム及び三水酸化アルミニウム（ＡＴＨ）等の金属水酸化物、二酸化チタン等の金属酸化物、シリカ、アルミナ、ベントナイト粘土、ヘクトライト粘土、モンモリロナイト粘土、膨張性黒鉛、ハント石、三酸化アンチモン、酸化カリウム、酸化ジルコニウム、酸化亜鉛、及び酸化マグネシウムが挙げられる。
【００５２】
非ハロゲン系固体難燃剤は、組成物の総重量（１００重量％）に基づき１０重量％超の量、一般に約１０〜約６５重量％、望ましくは約１５〜約６２重量％、好ましくは約２０〜約４５重量％で存在する。
【００５３】
非ハロゲン含有固体難燃剤は、多数の商業供給源から入手可能である。ピペラジンピロホスフェート及びメラミンピロホスフェートのブレンドが、ＦＰ−２１００  ＪとしてＡｄｅｋａ  Ｐａｌｍａｒｏｌｅ又はＡｍｆｉｎｅ  Ｃｈｅｍｉｃａｌ  Ｃｏｒｐｏｒａｔｉｏｎから入手可能である。ポリホスホネートホモポリマー及びコポリマーが、ＦＲＸ  １００及びＦＲＸ  ＣＯ３５としてＦＲＸ  Ｐｏｌｙｍｅｒｓから入手可能である。Ｃｌａｒｉａｎｔ提供のＥｘｏｌｉｔ及びＢｕｄｅｎｈｅｉｍ提供のＢｕｄｉｔ等、様々な難燃剤も入手可能である。
【００５４】
ポリオレフィン
【００５５】
一実施形態では、本発明の組成物は、１つ以上のポリオレフィンを任意追加的に含み、これは、本明細書で利用されるように、特に指示がない限り、ポリオレフィンポリマー及びポリオレフィンコポリマーのうちの１つ以上として定義される。本発明の組成物における使用に好適なポリオレフィンは、２〜約１２個の炭素原子、好ましくは２〜約８個の炭素原子を有するα−モノオレフィンから誘導された２つ以上の同じ又は異なるモノマーの非晶質又は結晶質のホモポリマー又はコポリマーを含む。好適なオレフィンの例としては、エチレン、プロピレン、１−ブテン、１−ペンテン、１−ヘキセン、２−メチル−１−プロペン、３−メチル−１−ペンテン、４−メチル−１−ペンテン、５−メチル−１−ヘキセン、及びそれらの組み合わせが挙げられる。ポリオレフィンとしては、低密度ポリエチレン、高密度ポリエチレン、直鎖低密度ポリエチレン、ポリプロピレン（アイソタクチック及びシンジオタクチック）、エチレン／プロピレンコポリマー、及びポリブテンが挙げられるが、これらには限定されない。ポリオレフィンコポリマーは、より大きな重量部の１つ以上のオレフィンモノマー、及びより少量のビニルアセテートを含むビニルモノマー又はジエンモノマー等の１つ以上の非オレフィンモノマーも含み得る。極性ポリオレフィンポリマーには、例えば、エチレンアクリレート及びエチレンビニルアセテートが含まれる。好ましい実施形態では、５パーセント超のビニルアセテート含有量を有するＥＶＡが利用される。一般に、ポリオレフィンコポリマーは、４０重量パーセント未満の非オレフィンモノマー、望ましくは３０重量パーセント未満、好ましくは約１０重量パーセントの非オレフィンモノマーを含むか、又は非オレフィンモノマーを含まない。
【００５６】
更なる実施形態では、ポリオレフィンは、１分子鎖あたり少なくとも１つの官能基を含んでもよいか、又は非官能化ポリオレフィンと官能化ポリオレフィンとのブレンドであってもよい。官能基は、例えば１つ以上の非オレフィンモノマーをポリオレフィンの重合化の間に含めることによって、ポリオレフィン内に組み込まれ得る。官能基の例としては、無水マレイン酸、無水イタコン酸、及び無水シトラコン酸等の無水物基；メタクリル酸グリシジル等のアクリレート；フマル酸、イタコン酸、シトラコン酸、及びアクリル酸等の酸基；エポキシ官能基；並びにアミン官能基が挙げられるが、これらには限定されない。官能基含有ポリオレフィン及びそれらを形成する方法は、当業者にはよく知られている。官能化されたポリオレフィンは、Ｕｎｉｒｏｙａｌ、Ａｔｏｆｉｎａ、及びＤｕＰｏｎｔ等の供給源から市販されている。エポキシ変性ポリエチレンは、ＡｔｏｆｉｎａからＬＯＴＡＤＥＲ（登録商標）として入手可能である。酸変性ポリエチレンは、ＤｕＰｏｎｔからＦＵＳＡＢＯＮＤ（登録商標）として入手可能である。
【００５７】
ポリオレフィンポリマー及びコポリマーは、Ｃｈｅｖｒｏｎ、Ｄｏｗ  Ｃｈｅｍｉｃａｌ、ＤｕＰｏｎｔ、ＥｘｘｏｎＭｏｂｉｌ、Ｈｕｎｔｓｍａｎ  Ｐｏｌｙｍｅｒｓ、Ｔｉｃｏｎａ、及びＷｅｓｔｌａｋｅ  Ｐｏｌｙｍｅｒを含むがこれらには限定されない供給源から、様々な呼称で市販されている。
【００５８】
存在する場合、ポリオレフィンは、一般に全組成物の合計１００重量部に基づき約５〜約６５重量部、望ましくは約１０〜約４０重量部、好ましくは約１０〜約３０重量部の範囲である。
【００５９】
他のポリマー
【００６０】
様々な実施形態では、他のポリマーは、そのようなポリマーが組成物及びそれによって形成された構造物の所望の性能を妨害しないことを条件として、ポリオレフィンについて記載されている量で本発明の組成物に添加され得る。更なるポリマーの例としては、ナイロン等のポリアミド、アクリロニトリル−ブタジエン−スチレンコポリマー（ＡＢＳ）、アクリロニトリルエチレンスチレン（ＡＥＳ）、スチレンアクリロニトリルコポリマー（ＳＡＮ）、ポリ塩化ビニル等のハロゲン化ポリマー、ポリカーボネート、アクリルポリマー、ＰＥＴ、ＰＢＴ、ポリエステル、ＴＰＵ（生体由来のポリエステルブロックを有するＴＰＵを含む）、ポリエーテルブロックアミド（ＰＥＢＡ）、ポリフェニレンエーテル（ＰＰＥ）、及びポリ乳酸（ＰＬＡ）が挙げられるが、これらには限定されない。一実施形態では、本発明の組成物は、エチレンビニルアセテート、マレイン化ポリオレフィン、マレイン化スチレン系ブロックコポリマー、マレイン化ＥＰＤＭ、アクリルポリマー、及び無水マレイン酸／オレフィンコポリマーのうちの１つ以上を含む極性ポリマーを更に含み、極性ポリマーは、組成物の総重量（１００重量％）に基づき約１〜約１０重量％の量で存在する。
【００６１】
添加剤
【００６２】
本発明の組成物は、光安定剤、抗酸化剤、他の非ハロゲン系難燃添加剤、顔料、過酸化物、熱安定剤、加工助剤、離型剤、流動性増加剤、ナノ粒子、フォーム剤、板状充填材、及び非板状充填材を含むがこれらには限定されない更なる添加剤を含み得る。組成物において使用するための充填材の例としては、炭酸カルシウム、滑石、粘土、ゼオライト、シリカ、二酸化チタン、カーボンブラック、硫酸バリウム、雲母、ガラス繊維、ウィスカー、炭素繊維、炭酸マグネシウム、ガラス粉末、金属粉末、カオリン、黒鉛、及び二硫化モリブデンのうちの１つ以上が挙げられるが、これらには限定されない。好適な充填材としては、生体由来の充填材、例えば、様々な遷移、セルロース、及び／又はリグニンが挙げられる。一実施形態では、本発明の組成物には、ナノクレイ、有機変性粘土、滑石、及び雲母のうちの１つ以上を組成物の総重量（１００重量％）に基づき０．５〜５重量％の量で含む板状充填材が含まれる。
【００６３】
軟化剤。
【００６４】
様々な実施形態では、本発明の組成物は、軟化剤（本明細書で使用されるとき、鉱油、合成樹脂軟化剤、及び植物油を指す）を不含である。油系軟化剤は、一般に、芳香族炭化水素、ナフテン炭化水素、及びパラフィンすなわち脂肪族炭化水素の混合物である。パラフィン炭化水素を構成する炭素原子が数で全炭素原子の５０％以上を占めるものを「パラフィン油」と呼ぶ。ナフテン炭化水素を構成する炭素原子が数で全炭素原子の３０〜４５％を占めるものを「ナフテン油」と呼び、芳香族炭化水素を構成する炭素原子が数で全炭素原子の３５％以上を占めるものを「芳香族油」と呼ぶ。合成樹脂軟化剤の例としては、ポリイソブチレン、ポリブテン、及びＳｈｅｌｌから入手可能なＧＴＬ油が挙げられるが、これらには限定されない。鉱油系軟化剤は、一部のスチレンブロックコポリマーベースのハロゲン不含難燃組成物では、鉱油の高い引火性のために難燃剤の性能を低減することが見出された。存在する場合、軟化剤は、組成物の総重量に基づき１〜１０重量％、好ましくは２〜５重量％の量の範囲である。更なる実施形態では、組成物は、組成物の総重量に基づき９重量％未満、７重量％未満、５重量％未満、３重量％未満、又は１重量％未満の軟化剤を含有する。
【００６５】
本発明の組成物は、押出、射出成形、圧縮成形、及びカレンダー工法を含むがこれらには限定されない当技術分野で既知の多数のプロセスのうちの任意のものを利用して生産され得る。
【００６６】
本発明の組成物は、ジャケット、断熱材、外装、歪み除去、コンボボックス、被覆、薄膜、押出形材及び押出管、導管等の、ただしこれらには限定されない様々な物品又は物品の部分を形成するために利用され得る。
【００６７】
図１は、コアに接続され、かつ／又はコアに接触する本発明の熱可塑性エラストマー組成物３０を含むコア２０を備えた複合体１０の一実施形態を示している。コア２０は、任意の好適な材料であってよく、ワイヤ又はケーブルの場合は、一般に金属又は他の導電体である。
【００６８】
図２は、成形部品４０の一実施形態を、ケーブル５０に対する歪みを低減するために利用される本発明の組成物から形成された歪み除去装置の形態で示している。
【００６９】
疑義を避けるため、本発明の組成物は、本明細書に開示される成分の全ての可能な組み合わせを、該成分の様々な範囲を含め、包含する。更に、「含む（ｃｏｍｐｒｉｓｉｎｇ）」という用語は、他の要素の存在を排除しないことが留意される。しかしながら、特定の成分を含む製品の記載は、該成分からなる製品も開示するものであることも理解されるべきである。同様に、特定の工程を含むプロセスの記載は、同工程からなるプロセスも開示するものであることも理解されるべきである。
【００７０】
実施例
【００７１】
以下に記載される実施例は、本発明の熱可塑性エラストマー組成物の特長を示すために提供される。実施例は、本発明の範囲を限定することを意図しない。
【００７２】
化合前の全ての材料は、実質的に均一かつ自由流動性の状態へ予備混合し、２軸押出成形機を使用して化合した。押出温度は、１７５〜２２０℃であり、押出成形機のスクリュー速度は、２００〜４５０ＲＰＭであった。
【００７３】
以下の原材料を実施例のために利用した。
【表Ａ】
2017518420.tif 000003
【００７４】
以下の試験プロトコルを試験のために使用した。
【表Ｂ】
2017518420.tif 000004
【表１】
2017518420.tif 000005
【００７５】
表１は、３０〜３３重量％のスチレンを含有する従来のＳＥＢＳを利用する３つの比較例を提示する。比較例１は、鉱油を利用して平滑な乾燥した表面を得たが、組成物は、乏しい難燃剤性能を呈した。比較例２は、鉱油の半分を液体難燃剤で置き換えると、表面がリン含有液体難燃剤の浸出のため粘着性になる押出テープが生み出され、組成物は、必要なＵＬ９４ＶＢ試験に不合格となったことを示している。比較例３は、液体難燃剤によって置き換えられた鉱油を示している。この比較例は、ＵＬ９４ＶＢ試験に合格するが、液体難燃剤の表面ブルームのため表面は非常に粘着性かつ油質となった。
【表２】
2017518420.tif 000006
【００７６】
表２は、比較的高いビニル含有量と低いスチレン含有量を含有するスチレンブロックコポリマーの使用によって、鉱油不含、ハロゲン不含の難燃熱可塑性エラストマー組成物を作製することが可能であることが示された２つの更なる比較例を提示している。しかしながら、リン含有液体難燃剤の使用は、液体難燃剤の重度の液体滲出を生じさせた。
【表３】
2017518420.tif 000007
【００７７】
比較例１Ａは、表１内の比較例１の繰り返し試験である。表３は、従来のスチレンブロックコポリマー（比較例１Ａ）を各ブロック内にスチレンが存在する比較的高いスチレン含有量のスチレンブロックコポリマーで置き換え、鉱油の半分を液体難燃剤（実施例１）で置き換えると、平滑な乾燥した表面を有する押出テープが生み出されることを示している。難燃剤性能は、１／１６インチの厚さでＶ０の評点でＵＬ９４ＶＢ試験に合格するほど改善した。全ての鉱油を液体難燃剤で置き換えると、難燃剤性能は更に改善し、実施例２は、１／２４インチの厚さでＵＬ９４ＶＢ試験に合格する。
【表４】
2017518420.tif 000008
【００７８】
比較例１Ｂは、表１内の比較例１の繰り返しである。表４は、ますます多くの鉱油が液体難燃剤で置き換えられるにつれて、難燃剤性能が改善する一方、表面は平滑な乾燥した状態にとどまったことを示している。
【表５】
2017518420.tif 000009
【００７９】
表５は、スチレンブロックコポリマーが高いスチレン含有量を含み、各ブロックにスチレンが存在すること、及びリン含有液体難燃剤をハロゲン不含固体難燃剤と組み合わせて使用すると改善された難燃性を付与することの証拠を提供する。実施例７は、金属水和物と難燃剤を含有する液体リンとを含む組成物がＵＬ９４ＶＢ試験に合格することを示している。
【表６】
2017518420.tif 000010
【００８０】
表６は、好ましいスチレンブロックコポリマー、リン含有液体を含む非ハロゲン系難燃剤、及びＥＶＡ以外のポリマー（実施例８ではポリプロピレンが利用される）の組み合わせを利用して、軟化剤、特に鉱油を不含の組成物を提供し得ることを示している。
【表７】
2017518420.tif 000011
【００８１】
表７は、所望の難燃性を依然として提供しつつ、リン含有液体を含む異なる難燃剤パッケージを利用することができることの例示的な証拠を提供する。実施例では、ホスフィン酸金属塩をメラミンポリホスフェートと組み合わせて利用した。
【表８】
2017518420.tif 000012
【００８２】
表８は、表６内の比較例９の繰り返しである比較例９Ａを提示する。実施例８Ａは、表６内の実施例８の繰り返しである。実施例１０〜１２は、異なるリン含有液体難燃剤を使用して優れた難燃性を提供し得ることを示している。利用されるリン含有液体難燃剤にかかわらず、ＵＬ９４ＶＢ試験の合格が達成される。
【００８３】
本発明は、更に以下のものに関する。
【００８４】
１．難燃熱可塑性エラストマー組成物であって、少なくとも３８重量％のスチレン含有量を有する水素添加スチレンブロックコポリマーであって、該スチレンブロックコポリマーは、スチレンが各ブロック内に存在する、少なくとも３つのブロックを含み、該スチレンブロックコポリマーの各末端ブロックは５０重量％超のスチレンを含む、水素添加スチレンブロックコポリマーと、リン含有液体であり、該組成物の総重量に基づき約５〜約３５重量％の量で存在する、第１の非ハロゲン系難燃剤と、固体であり、該組成物の総重量に基づき１０重量％超の量で存在する、第２の非ハロゲン系難燃剤と、該組成物の総重量に基づき約５〜約６５重量％の量の第２のポリマーと、を含む、難燃熱可塑性エラストマー組成物。
【００８５】
２．該スチレンブロックコポリマーが、共役ジエンとモノアルケニルアレーンとを有する少なくとも１つの制御分布又はランダム分布コポリマーブロックを含む、１に記載の組成物。
【００８６】
３．該組成物が、１０重量％以下の軟化剤を含む、１〜２のいずれかに記載の組成物。
【００８７】
４．該組成物が、該軟化剤を不含である、１〜３のいずれかに記載の組成物。
【００８８】
５．該リン含有難燃剤が、リン酸エステルである、１〜４のいずれかに記載の組成物。
【００８９】
６．該第２の非ハロゲン系固体難燃剤が、リン含有難燃剤、窒素含有難燃剤、金属水酸化物、金属水和物、膨張性黒鉛、及び有機層状ケイ酸塩のうちの１つ以上であり、該第２の非ハロゲン系固体難燃剤が、該組成物の総重量に基づき約１５〜約６２重量％の量で存在する、１〜５のいずれかに記載の組成物。
【００９０】
７．該第２のポリマーが、ポリオレフィン、ポリフェニレンオキサイド、熱可塑性ポリウレタン、ポリエステル、アクリロニトリル−ブタジエン−スチレン、ポリスチレン、アクリロニトリルエチレンスチレン（ＡＥＳ）、及びスチレンアクリロニトリルコポリマー（ＳＡＮ）のうちの１つ以上を含み、該第２のポリマーが、該組成物の総重量に基づき約１０〜約４０重量％の量で存在する、１〜６のいずれかに記載の組成物。
【００９１】
８．該スチレンブロックコポリマーが、該組成物の総重量に基づき約５〜約５０重量％の量で存在する、１〜７のいずれかに記載の組成物。
【００９２】
９．該組成物が、エチレンビニルアセテート、マレイン化ポリオレフィン、マレイン化スチレンブロックコポリマー、マレイン化ＥＰＤＭ、アクリルポリマー、及び無水マレイン酸／オレフィンコポリマーのうちの１つ以上を含む極性ポリマーを更に含み、該極性ポリマーが、該組成物の総重量に基づき約１〜約１０重量％の量で存在する、１〜８のいずれかに記載の組成物。
【００９３】
１０．該組成物が、ナノクレイ、有機変性粘土、滑石、及び雲母のうちの１つ以上を含む板状充填材を該組成物の総重量に基づき０．５〜５重量％の量で更に含む、１〜９のいずれかに記載の組成物。
【００９４】
１１．該組成物が、抗酸化剤、分散剤、充填材、増量剤、潤滑剤、顔料及び染料、安定剤、ステアリン酸、ＵＶ吸収剤、並びにレオロジー改質剤のうちの１つ以上を更に含む、１〜１０のいずれかに記載の組成物。
【００９５】
１２．該組成物が、１／１６インチ（１．５８７５ｍｍ）の厚さでのＶ０評点でＵＬ９４ＶＢ燃焼試験に合格する、１〜１１のいずれかに記載の組成物。
【００９６】
１３．該組成物が、ハロゲン不含である、１〜１２のいずれかに記載の組成物。
【００９７】
１４．１〜１３のいずれかに記載の組成物を含む押出又は成形物品。
【００９８】
１５．該スチレンブロックコポリマーが、三元ブロックコポリマーであり、中間ブロック内の該スチレンが、ランダムに配置されているか、又は制御分布を有する、１〜１３のいずれかに記載の組成物。
【００９９】
１６．１〜１３のいずれか又は１５に記載の組成物を含むワイヤ又はケーブルジャケット。
【０１００】
特許法に従って最良の形態及び好ましい実施形態が記載されたものの、本発明の範囲はそれに限定されず、むしろ添付の請求項の範囲によって限定される。
【図１】
2017518420.tif 000013
【図２】
2017518420.tif 000014
【手続補正書】
【提出日】平成29年1月26日(2017.1.26)
【手続補正１】
【補正対象書類名】特許請求の範囲
【補正対象項目名】全文
【補正方法】変更
【補正の内容】
【特許請求の範囲】
【請求項１】
難燃熱可塑性エラストマー組成物であって、
Ａ．少なくとも３８重量％のスチレン含有量を有する水素添加スチレンブロックコポリマーであって、前記スチレンブロックコポリマーは、スチレンが各ブロック内に存在する、少なくとも３つのブロックを含み、前記スチレンブロックコポリマーの各末端ブロックは５０重量％超のスチレンを含む、水素添加スチレンブロックコポリマーと、
Ｂ．２３℃でリン含有液体であり、前記組成物の総重量に基づき約５〜約３５重量％の量で存在する、第１の非ハロゲン系難燃剤と、
Ｃ．２３℃で固体であり、前記組成物の総重量に基づき１０重量％超〜約６５重量％の量で存在する、第２の非ハロゲン系難燃剤と、
Ｄ．前記組成物の総重量に基づき約５〜約６５重量％の量の、前記水素添加スチレンブロックコポリマーとは異なる更なるポリマーと、
を含み、前記組成物の総重量に基づき５重量％未満の軟化剤を有する、難燃熱可塑性エラストマー組成物。
【請求項２】
前記スチレンブロックコポリマーが、共役ジエンとモノアルケニルアレーンとを有する少なくとも１つの制御分布又はランダム分布コポリマーブロックを含む、請求項１に記載の組成物。
【請求項３】
前記組成物が、３重量％未満の前記軟化剤を含有する、請求項１に記載の組成物。
【請求項４】
前記組成物が、前記軟化剤を不含である、請求項３に記載の組成物。
【請求項５】
前記リン含有難燃剤が、リン酸エステルである、請求項１に記載の組成物。
【請求項６】
前記第２の非ハロゲン系固体難燃剤が、リン含有難燃剤、窒素含有難燃剤、金属水酸化物、金属水和物、膨張性黒鉛、及び有機層状ケイ酸塩のうちの１つ以上であり、前記第２の非ハロゲン系固体難燃剤が、前記組成物の総重量に基づき約１５〜約６２重量％の量で存在する、請求項５に記載の組成物。
【請求項７】
前記ポリマーが、ポリオレフィン、ポリフェニレンオキサイド、熱可塑性ポリウレタン、ポリエステル、アクリロニトリル−ブタジエン−スチレン、ポリスチレン、アクリロニトリルエチレンスチレン（ＡＥＳ）、及びスチレンアクリロニトリルコポリマー（ＳＡＮ）のうちの１つ以上を含み、前記ポリマーが、前記組成物の総重量に基づき約１０〜約４０重量％の量で存在する、請求項６に記載の組成物。
【請求項８】
前記スチレンブロックコポリマーが、前記組成物の総重量に基づき約５〜約５０重量％の量で存在する、請求項５に記載の組成物。
【請求項９】
前記組成物が、エチレンビニルアセテート、マレイン化ポリオレフィン、マレイン化スチレンブロックコポリマー、マレイン化ＥＰＤＭ、アクリルポリマー、及び無水マレイン酸／オレフィンコポリマーのうちの１つ以上を含む極性ポリマーを更に含み、前記極性ポリマーが、前記組成物の総重量に基づき約１〜約１０重量％の量で存在する、請求項５に記載の組成物。
【請求項１０】
前記組成物が、ナノクレイ、有機変性粘土、滑石、及び雲母のうちの１つ以上を含む板状充填材を前記組成物の総重量に基づき０．５〜５重量％の量で更に含む、請求項６に記載の組成物。
【請求項１１】
前記組成物が、抗酸化剤、分散剤、充填材、増量剤、潤滑剤、顔料、安定剤、ステアリン酸、ＵＶ吸収剤、及びレオロジー改質剤のうちの１つ以上を更に含む、請求項５に記載の組成物。
【請求項１２】
前記組成物が、１／１６インチ（１．５８７５ｍｍ）の厚さでのＶ０評点でＵＬ９４ＶＢ燃焼試験に合格する、請求項１に記載の組成物。
【請求項１３】
前記組成物が、ハロゲン不含である、請求項１に記載の組成物。
【請求項１４】
請求項１に記載の組成物を含む押出又は成形物品。
【請求項１５】
前記スチレンブロックコポリマーが、三元ブロックコポリマーであり、中間ブロック内の前記スチレンが、ランダムに配置されているか、又は制御分布を有する、請求項１に記載の組成物。
【請求項１６】
請求項１に記載の組成物を含むワイヤ又はケーブルジャケット。
【国際調査報告】
2017518420.tif 000015